(57)【要約】【課題】ハロゲン化合物を使用することなく要求される難燃化を達成することができ、また金属箔との接着強度や耐熱性に優れ、さらに高周波特性の指標である誘電率や誘電正接が低く電気特性に優れたエポキシ樹脂組成物を提供する。【解決手段】数平均分子量１００００〜３００００の高分子ポリフェニレンエーテルとフェノール性化合物とをラジカル開始剤の存在下で再分配反応させて得られる変性フェノール生成物と、エポキシ樹脂と、硬化剤と、ベンゾオキサジン環を含有する化合物とを含有する。ベンゾオキサジン環を含有する化合物によってハロゲン化合物を使用することなく要求される難燃化を達成することができる。変性フェノール生成物、エポキシ樹脂及び硬化剤によって、金属箔に対する接着強度や耐熱性を高めることができると共に、高周波特性の指標である誘電率や誘電正接を低下させて電気特性を向上させることができる。【選択図】　　　なし【特許請求の範囲】
【請求項１】
数平均分子量１００００〜３００００の高分子ポリフェニレンエーテルとフェノール性化合物とをラジカル開始剤の存在下で再分配反応させて得られる変性フェノール生成物と、エポキシ樹脂と、硬化剤と、ベンゾオキサジン環を含有する化合物とを含有して成ることを特徴とするエポキシ樹脂組成物。
【請求項２】
変性フェノール生成物の数平均分子量が１０００〜３０００であることを特徴とする請求項１に記載のエポキシ樹脂組成物。
【請求項３】
エポキシ樹脂と相溶するシリコーン樹脂及び亜鉛を含有する化合物を含有して成ることを特徴とする請求項１又は２に記載のエポキシ樹脂組成物。
【請求項４】
亜鉛を含有する化合物として、酸化亜鉛、炭酸亜鉛、ホウ酸亜鉛のうちの少なくとも１種以上のものを用いて成ることを特徴とする請求項３に記載のエポキシ樹脂組成物。
【請求項５】
リン化合物を含有して成ることを特徴とする請求項１乃至４のいずれかに記載のエポキシ樹脂組成物。
【請求項６】
請求項１乃至５のいずれかに記載のエポキシ樹脂組成物を基材に含浸し、加熱乾燥して半硬化させて成ることを特徴とするプリプレグ。
【請求項７】
請求項６に記載のプリプレグを所定枚数加熱加圧して積層成形して成ることを特徴とする積層板。
【発明の詳細な説明】
【０００１】
【発明の属する技術分野】
本発明は、プリント配線板の材料として好適に用いられるエポキシ樹脂組成物、並びにこのエポキシ樹脂組成物を用いて製造されるプリプレグ及び積層板に関するものである。
【０００２】
【従来の技術】
エポキシ樹脂とその硬化剤及びポリフェニレンエーテルを含む組成物（ＰＰＥ−エポキシ樹脂系の熱硬化型樹脂組成物）がガラスクロス等の基材と一体となったプリプレグは１９７０年頃から知られている。この組成物は硬化することによって優れた高周波特性を発現するものであり、特に、衛星通信波領域で使用されるＸバンド（１０ＧＨｚ）領域において優れた高周波特性を発現するものである。
【０００３】
これまで提案されてきたＰＰＥ−エポキシ樹脂系の熱硬化型樹脂組成物には数種類のものがあるが、その代表例としては、高分子量のＰＰＥをラジカル開始剤で低分子化した低分子量のＰＰＥに、フェノール性化合物を反応させて得られる変性フェノール生成物とエポキシ樹脂とを含むエポキシ樹脂組成物がある。このエポキシ樹脂組成物では変性フェノール生成物のフェノール性水酸基と、エポキシ樹脂のエポキシ基との付加反応によってＰＰＥがエポキシ樹脂組成物の硬化時の架橋に関与し、強固な架橋構造が形成されるようになる。そのため、このエポキシ樹脂組成物から製造されるプリプレグや積層板はいずれも層間剥離が生じることがなく、耐熱性等に優れるという特性を有していた。
【０００４】
また、積層板は主にプリント配線板の材料として用いられる。その際、樹脂組成物の難燃性は製品の安全面から欠くことができない特性であり、これまでの樹脂組成物の難燃化の手法としては、芳香族臭素化物や臭素化エポキシ樹脂等の有機ハロゲン化合物が用いられてきた。
【０００５】
【発明が解決しようとする課題】
しかしながら、有機ハロゲン化合物は燃焼時に猛毒であるダイオキシンを発生する可能性がある。そのために、リン系難燃剤や無機充填材による難燃性を付与したハロゲンフリーの樹脂組成物が積層板の材料として用いられているが、これらハロゲンフリーの樹脂組成物を用いると誘電特性等の高周波特性が低くなるという問題があった。
【０００６】
本発明は上記の点に鑑みてなされたものであり、ハロゲン化合物を使用することなく要求される難燃化を達成することができ、また金属箔との接着強度や耐熱性に優れ、さらに高周波特性の指標である誘電率や誘電正接が低く電気特性に優れたエポキシ樹脂組成物、並びにこのエポキシ樹脂組成物を用いて製造されるプリプレグ及び積層板を提供することを目的とするものである。
【０００７】
【課題を解決するための手段】
本発明の請求項１に係るエポキシ樹脂組成物は、数平均分子量１００００〜３００００の高分子ポリフェニレンエーテルとフェノール性化合物とをラジカル開始剤の存在下で再分配反応させて得られる変性フェノール生成物と、エポキシ樹脂と、硬化剤と、ベンゾオキサジン環を含有する化合物とを含有して成ることを特徴とするものである。
【０００８】
また請求項２の発明は、請求項１において、変性フェノール生成物の数平均分子量が１０００〜３０００であることを特徴とするものである。
【０００９】
また請求項３の発明は、請求項１又は２において、エポキシ樹脂と相溶するシリコーン樹脂及び亜鉛を含有する化合物を含有して成ることを特徴とするものである。
【００１０】
また請求項４の発明は、請求項３において、亜鉛を含有する化合物として、酸化亜鉛、炭酸亜鉛、ホウ酸亜鉛のうちの少なくとも１種以上のものを用いて成ることを特徴とするものである。
【００１１】
また請求項５の発明は、請求項１乃至４のいずれかにおいて、リン化合物を含有して成ることを特徴とするものである。
【００１２】
また請求項６に係るプリプレグは、請求項１乃至５のいずれかに記載のエポキシ樹脂組成物を基材に含浸し、加熱乾燥して半硬化させて成ることを特徴とするものである。
【００１３】
また請求項７に係る積層板は、請求項６に記載のプリプレグを所定枚数加熱加圧して積層成形して成ることを特徴とするものである。
【００１４】
【発明の実施の形態】
以下、本発明の実施の形態を説明する。
【００１５】
エポキシ樹脂としては、ハロゲンを含まないものであれば特に限定されるものではないが、例えば、ビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、イソシアヌレート型エポキシ樹脂、ヒダントイン型エポキシ樹脂、脂環式エポキシ樹脂、ビフェニル型エポキシ樹脂、多官能エポキシ樹脂等を挙げることができる。これらのエポキシ樹脂のうちいずれかを単独で使用することができるほか、複数のものを混合して使用することもできる。
【００１６】
硬化剤としては、通常、エポキシ樹脂の硬化剤として使用されているものであれば特に限定されるものではないが、例えば、第１級アミンや第２級アミン等のアミン系硬化剤、ビスフェノールＡやビスフェノールＦ等のポリフェノールを含むフェノール系硬化剤、酸無水物系硬化剤を挙げることができる。これらの硬化剤のうちいずれかを単独で使用することができるほか、複数のものを混合して使用することもできる。また、エポキシ樹脂を硬化反応させる際には、必要に応じて、例えばイミダゾール系の硬化促進剤を添加することができる。
【００１７】
変性フェノール生成物は、数平均分子量が１００００〜３００００の高分子ポリフェニレンエーテル（ＰＰＥ又はＰＰＯ）とフェノール性化合物とをラジカル開始剤の存在下で再分配反応させて得られるものであり、エポキシ樹脂と反応してその架橋構造に関与する成分である。高分子ポリフェニレンエーテルとしては、例えば、ポリ（２，６−ジメチル−１，４−フェニレンオキサイド）等を用いることができる。このような高分子ポリフェニレンエーテルは、例えば、米国特許第４０５９５６８号の明細書に開示されている方法で合成することができる。
【００１８】
フェノール性化合物としては、例えば、ポリフェノールのビスフェノールＡ、フェノールノボラック、クレゾールノボラック等のフェノール性水酸基を分子内に２個以上有する多官能フェノール類を用いることができる。
【００１９】
ラジカル開始剤としては、過酸化ベンゾイル（ベンゾイルパーオキサイド）、ジクミルパーオキサイド、ｔｅｒｔ−ブチルクミルパーオキサイド、ジ−ｔｅｒｔ−ブチルパーオキサイド、２，５−ジメチル−２，５−ジ−ｔｅｒｔ−ブチルパーオキシヘキシン−３、２，５−ジメチル−２，５−ジ−ｔｅｒｔ−ブチルパーオキシヘキサン、α，α´−ビス（ｔｅｒｔ−ブチルパーオキシ−ｍ−イソプロピル）ベンゼン〔１，４（又は１，３）−ビス（ｔｅｒｔ−ブチルパーオキシイソプロピル）ベンゼンともいう〕などの過酸化物を用いることができる。またラジカル開始剤としては、過酸化物ではないが、市販の開始剤である日本油脂（株）製の商品名「ビスクミル」（１分半減温度３３０℃）を用いることもできる。
【００２０】
そして変性フェノール生成物は、ラジカル開始剤の存在下で数平均分子量１００００〜３００００の高分子ポリフェニレンエーテルとフェノール性化合物とを溶媒中で反応させることによって生成することができる。この反応は、まず高分子ポリフェニレンエーテルがラジカル開始剤によってラジカル化され、再分配反応によってそのラジカル化された高分子鎖が切断されて低分子ポリフェニレンエーテルが生成され、この後、活性化された低分子ポリフェニレンエーテルがフェノール性化合物を変性する反応である。この反応は、トルエン、ベンゼン、キシレン等の芳香族炭化水素系溶媒中やクロロホルム等の溶媒中で行うことができ、反応温度は８０〜１２０℃、反応温度は１０〜１００分間とすることができる。
【００２１】
生成される変性フェノール生成物の数平均分子量は、特に限定されるものではないが、１０００〜３０００であることが好ましい。変性フェノール生成物の数平均分子量が３０００を超えると、エポキシ樹脂組成物の溶融粘度が増大することによってプリプレグを製造する際に基材に含浸させにくくなるおそれがあり、逆に変性フェノール生成物の数平均分子量が１０００未満であると、エポキシ樹脂組成物の硬化物の機械的強度や耐熱性が低下するおそれがあり、これに伴って積層板の機械的強度や耐熱性も低下するおそれがある。
【００２２】
上記のようにして変性フェノール生成物を製造するにあたって、ラジカル開始剤の配合量は高分子ポリフェニレンエーテル１００質量部に対して３〜２０質量部であることが好ましく、またフェノール性化合物の配合量は高分子ポリフェニレンエーテル１００質量部に対して３〜２０質量部であることが好ましい。ラジカル開始剤やフェノール性化合物の配合量が高分子ポリフェニレンエーテル１００質量部に対して２０質量部よりも多くなると、再分配反応が進行し過ぎて低分子ポリフェニレンエーテルの数平均分子量が低下し、その結果、エポキシ樹脂組成物の硬化物の機械的強度や耐熱性が低下するおそれがあり、逆にラジカル開始剤やフェノール性化合物の配合量が高分子ポリフェニレンエーテル１００質量部に対して３質量部よりも少なくなると、再分配反応が十分進行しなくなって低分子ポリフェニレンエーテルの数平均分子量が低下しにくくなり、その結果、低分子ポリフェニレンエーテルがエポキシ樹脂の硬化の際の架橋構造に関与しにくくなり、遊離した状態で残るおそれがある。
【００２３】
上記のようにして得られた変性フェノール生成物は、低分子ポリフェニレンエーテルの片末端にフェノール性化合物が１個又は両末端に２個結合した構造を有している。そして、変性フェノール生成物においてフェノール性化合物に由来するフェノール性水酸基がエポキシ樹脂のエポキシ基と反応することによって、低分子ポリフェニレンエーテルがエポキシ樹脂の架橋に関与し、強固な架橋構造を形成することができる。従って、このような架橋構造によって、後述する金属張積層板などの積層板においては層間剥離が生じることがなくなり、金属箔との接着強度を高く得ることができるものであり、また耐熱性をも高く得ることができるものである。さらにエポキシ樹脂とその硬化剤及び変性フェノール生成物を含有する本発明に係るエポキシ樹脂組成物にあっては、硬化することによって誘電率や誘電正接を十分に低下させることができ、高周波特性を高く得ることができるものである。
【００２４】
ここで、変性フェノール生成物とエピクロルヒドリン等のエポキシ化合物とを反応させることによって変性エポキシ樹脂生成物を生成することができるが、本発明においてはこの変性エポキシ樹脂生成物をエポキシ樹脂として使用してもよい。変性エポキシ樹脂生成物を生成するための反応条件は次の通りである。すなわちエポキシ化合物は、変性フェノール生成物のフェノール性水酸基に対して、エポキシ基のモル数で１倍以上、好ましくは２倍以上添加する。反応温度は８０〜１２０℃であり、反応時間は通常１〜１０時間、好ましくは５〜８時間である。また上記の反応には、変性フェノール生成物のフェノール性水酸基と同等量の塩基性触媒、例えば、水酸化ナトリウムや水酸化カリウム等の水溶液を用いることができる。エポキシ化合物のエポキシ基に対しては、塩基性触媒の添加量は１当量以上、好ましくは１．２当量以上、より好ましくは１．５当量以上である。また上記の反応には、必要に応じて再分配反応で使用した溶媒と同一の溶媒を加えてもよく、さらには他の溶媒を加えてもよい。
【００２５】
ベンゾオキサジン環を含有する化合物（以下、ベンゾオキサジン化合物ともいう）としては、下記一般式［化１］で表される構造を１分子中に１個以上含有する化合物を用いるものであり、これによって高周波特性を良好に維持しつつハロゲン化合物を用いなくても難燃化を達成することができるものであり、加えて架橋密度が上昇してガラス転移温度（Ｔｇ）や耐熱性を高く得ることができるものである。ベンゾオキサジン化合物としては、市販のものを用いることができるほか、様々な方法で合成したものを用いることもできる。
【００２６】
【化１】
2004027000.tif 000002
【００２７】
一例としてベンゾオキサジン化合物は、フェノール、アミン及びホルムアルデヒドから合成することができる。フェノールとしては一価フェノールや多価フェノールを用いることができ、またアミンとしては一価アミンや多価アミンを用いることができる。フェノールの具体例としては、一価フェノールとしてフェノール、クレゾール、エチルフェノール、ナフトール、アントロール等を挙げることができ、また多価フェノールのうち二価フェノールとしてカテコール、レゾルシノール、ハイドロキノン、ビスフェノール−Ａ、ビスフェノール−Ｆ、ビスフェノール−Ｓ等を挙げることができ、さらに多価フェノールのうち三価以上のフェノールとしてトリヒドロキシナフタレン、トリヒドロキシアントラセンやフェノールノボラック樹脂、レゾール樹脂などを挙げることができる。またアミンの具体例としては、一価アミンとしてアニリン、メチルアミン、シクロヘキシルアミン等を挙げることができ、また多価アミンのうち二価アミンとしてｐ−フェニレンジアミンやジアミノジフェニルメタン等を挙げることができ、多価アミンのうち三価以上のアミンとしてトリアミノナフタレンやトリアミノアントラセン、トリス（アミノフェニル）ホスフィンオキサイド等を挙げることができる。
【００２８】
ベンゾオキサジン化合物を合成する際、上記のフェノール、アミン及びホルムアルデヒドの組み合わせは任意に選択することができるが、例えば、一価フェノールと二価アミンとホルムアルデヒドの組み合わせ又は二価フェノールと一価アミンとホルムアルデヒドの組み合わせを選択して、ベンゾオキサジン化合物の１分子内に複数個のベンゾオキサジン環を形成するようにすると、硬化物の架橋密度がさらに上昇することによってガラス転移温度（Ｔｇ）や耐熱性を一層高く得ることができるため好ましい。
【００２９】
本発明においては、さらにシリコーン樹脂及び亜鉛を含有する化合物（以下、亜鉛化合物ともいう）を用いるのが好ましい。このようにシリコーン樹脂及び亜鉛化合物をエポキシ樹脂組成物に配合することによって、難燃性をさらに向上させることができるものである。
【００３０】
シリコーン樹脂としては、エポキシ樹脂と相溶するものであればよく、特に分子鎖中にエポキシ基を含有するものを用いるのがより好ましい。その理由は、エポキシ基を含有するシリコーン樹脂であれば容易にエポキシ樹脂系内に取り込まれることとなり、ブリードアウト等の問題がなくなるからである。
【００３１】
亜鉛化合物としては、特に限定されるものではないが、難燃性向上の効果を一層高く得ることができるという点で、酸化亜鉛、炭酸亜鉛、ホウ酸亜鉛のうちの少なくとも１種以上のものを用いるのが好ましい。亜鉛化合物の粒径は、特に限定されるものではないが、０．０２〜１μｍが好ましい。０．０２μｍ未満であると後述する樹脂ワニスに分散させることが困難となるおそれがあり、逆に１μｍを超えると亜鉛化合物が沈降しやすくなり、樹脂ワニスの安定性が悪くなるおそれがある。
【００３２】
本発明においては、さらにリン化合物を用いるのが好ましい。このようにリン化合物をエポキシ樹脂組成物に配合することによって、難燃性をさらに向上させることができるものである。リン化合物としては、特に限定されるものではないが、添加型のリン化合物や反応型のリン化合物を用いることができる。
【００３３】
添加型のリン化合物としては、市販のリン酸エステルやホスファゼン化合物を用いることができる。リン酸エステルとしては、芳香族縮合リン酸エステル、トリフェニルホスフェート、クレジルジ−２，６−キシレニルホスフェートから選ばれるものを用いることができる。リン酸エステルのうち芳香族縮合リン酸エステルとしては、１，３−フェニレンビス（ジキシレニルホスフェート）、１，３−フェニレンビス（ジフェニルホスフェート）、２−プロピリデン−ジ−４，４´−１，３−フェニレンビス（ジフェニルホスフェート）、２−プロピリデン−ジ−４，４´−１，３−フェニレンビス（ジクレジルホスフェート）等を用いることができる。ホスファゼン化合物としては、フェノキシホスファゼンオリゴマー、フェノキシトリルオキシホスファゼンオリゴマー、メトキシフェノキシホスファゼンオリゴマー等を用いることができる。
【００３４】
一方、反応型のリン化合物としては、９，１０−ジヒドロ−９−オキサ−１０−ホスファフェナントレン−１０−オキシド等を用いることができる。反応型のリン化合物は、エポキシ樹脂組成物の樹脂ワニスに直接添加して用いても、予めエポキシ樹脂と反応させて用いてもいずれでもよい。
【００３５】
上記のリン化合物の中では、フェノキシホスファゼンオリゴマーやメトキシフェノキシホスファゼンオリゴマーが溶剤に対する溶解性及び耐加水分解性の面から好ましい。
【００３６】
本発明に係るエポキシ樹脂組成物は上記の各成分をミキサーやブレンダー等によって均一に混合した後に、ロールやニーダー等により混練することによって調製することができる。さらに具体的には、各成分を混合分散した後、加熱ロール等で溶融混練し、この混練物を冷却・固化した後、粉砕して粉粒状のものにしたり、あるいは粉砕したものを必要に応じてタブレット状に打錠したりすることができる。なお、成分の配合順については特に制限はない。
【００３７】
上記のようにしてエポキシ樹脂組成物を調製するにあたって、エポキシ樹脂及び硬化剤の総量１００質量部に対して、変性フェノール生成物を５〜２００質量部、ベンゾオキサジン化合物を１０〜１５０質量部配合するのが好ましい。変性フェノール生成物が５質量部よりも少ないと密着性が悪くなるおそれがあり、逆に２００質量部よりも多いとＴｇや熱時剛性が低下するおそれがある。ベンゾオキサジン化合物が１０質量部よりも少ないと難燃性向上の効果が十分でないおそれがあり、逆に１５０質量部よりも多いと硬化物が硬くなり過ぎて密着性の低下を招くおそれがある。
【００３８】
またシリコーン樹脂を用いる場合、その配合量は変性フェノール生成物、エポキシ樹脂、硬化剤及びベンゾオキサジン化合物の総量１００質量部に対して２〜２０質量部であることが好ましい。シリコーン樹脂の配合量が２質量部よりも少ないと難燃性向上の効果が十分でないおそれがあり、逆に２０質量部よりも多いと密着性の低下を招くおそれがある。
【００３９】
また亜鉛化合物を用いる場合、その配合量は変性フェノール生成物、エポキシ樹脂、硬化剤及びベンゾオキサジン化合物の総量１００質量部に対して０．５〜１０質量部であることが好ましい。亜鉛化合物の配合量が０．５質量部よりも少ないと難燃性向上の効果が十分でないおそれがあり、逆に亜鉛化合物を１０質量部より多く配合してもそれ以上の難燃性向上の効果は認められない上に、誘電率の上昇を招くおそれがある。
【００４０】
さらにリン化合物を用いる場合、その配合量は変性フェノール生成物、エポキシ樹脂、硬化剤及びベンゾオキサジン化合物の総量１００質量部に対して２〜４０質量部であることが好ましい。リン化合物の配合量が２質量部よりも少ないと難燃性向上の効果が少ないおそれがあり、逆に４０質量部よりも多いとＴｇ等の物性低下が激しくなるおそれがある。
【００４１】
本発明に係るプリプレグは、上記のように調製されるエポキシ樹脂組成物を基材に含浸させた後に、基材中のエポキシ樹脂組成物を加熱乾燥させ、Ｂステージ状態にまで半硬化させることによって製造することができる。
【００４２】
プリプレグを製造するにあたっては、有機溶媒にエポキシ樹脂組成物を溶解させて樹脂ワニスを調製し、この樹脂ワニスを基材に含浸させるようにしてもよい。有機溶媒としては、例えばトルエン、キシレン、ベンゼン等の芳香族炭化水素、ケトン、ホルムアミド、アルコール類を用いることができる。
【００４３】
基材としては、ガラスクロス、アラミドクロス、ポリエステルクロス、パルプ紙、リンター紙等を用いることができる。
【００４４】
そしてプリプレグは、例えば樹脂ワニス中に基材を浸漬させるなどして基材に樹脂ワニスを含浸させて付着させた後に、基材中のエポキシ樹脂組成物を加熱乾燥させ、Ｂステージ状態にまで半硬化させることによって製造することができる。このようにして製造されたプリプレグの樹脂成分の含有量は、特に限定されるものではないが、全体の３０〜７０質量％とするのが好ましい。また、樹脂ワニスを基材に含浸させる際に、樹脂ワニスを２５〜３５℃に保つと、樹脂ワニスの安定性が保持されて基材への含浸性を一定にすることができ、積層板の特性を良好にすることができるものである。樹脂ワニスを含浸した基材は、好ましくは８０〜１８０℃の温度で加熱乾燥させるものである。この加熱乾燥が不十分であると、プリプレグの表面部分のみが乾燥し、溶媒がプリプレグの内部に残留することとなり、プリプレグの表面と内部との間で樹脂成分の濃度差に起因する歪が生じ、プリプレグの表面に微細なクラックが発生するおそれがある。逆に過度の加熱乾燥をすると、プリプレグの表面では乾燥過程において急激な粘度変化が起こるためにプリプレグの表面に筋ムラや樹脂垂れが発生し、金属張積層板などの積層板において金属箔とプリプレグとの密着性にムラが生じ、その結果、金属箔の引き剥がし強さ、半田耐熱性、誘電特性に大小、強弱のムラが発生するおそれがある。
【００４５】
本発明に係る積層板は、上記のプリプレグを１枚又は複数枚重ね合わせ、これを加熱加圧して積層成形することによって製造することができる。このとき１枚又は複数枚重ね合わせたプリプレグの片面又は両面に金属箔を配置し、これを加熱加圧して積層成形することによって、片面又は両面金属張積層板を製造することもできる。金属箔としては、特に限定されるものではないが、例えば銅箔やアルミニウム箔等を用いることができる。加圧は、金属箔とプリプレグとの接合のため及び積層体の厚みの調整のために行うものであり、その条件は特に限定されるものではなく必要に応じて適宜選択することができる。例えば加熱加圧の条件として、圧力を４．９０ＭＰａ（５０ｋｇ／ｃｍ２）、加熱温度を１５０〜３００℃、時間を１０〜６０分間程度とすることができる。
【００４６】
このようにして得られた金属張積層板などの積層板は、ベンゾオキサジン化合物によってハロゲンを含有することなく難燃化が達成されており、またこのようにベンゾオキサジンを使用していてもエポキシ樹脂及び変性フェノール生成物によって得られる特性は損なわれず、誘電特性等の高周波特性を高く得ることができるものであり、しかも半田耐熱性を左右する耐熱性、接着強度の強弱に起因するスルーホールやパンチング等の加工性、エッチング性に起因する回路形成の信頼性も優れたものとなる。
【００４７】
なお、本発明に係るエポキシ樹脂組成物は、溶媒に溶解させて樹脂ワニスとし、この樹脂ワニスをガラスクロス等の基材に含浸させた後に乾燥させることによってプリプレグを製造するという使用例に限定されるものではない。すなわち、例えばキャスティング法によって本発明に係るエポキシ樹脂組成物から、基材を含まない樹脂シートを作製し、この樹脂シートをプリプレグに代用して積層板などを製造することもできる。キャスティング法は、例えば樹脂ワニスをポリエステルフィルムやポリイミドフィルムなどの、樹脂ワニスの溶媒に不溶性のシートの表面に５〜７００μｍの厚みに塗布し、これを十分に乾燥させることによって行うことができる。このキャスティング法は、ブレンドした樹脂を熱溶融する押出成形によって樹脂シートを作製する方法よりも、比較的低温でより容易に樹脂シートを作製することができるという点で優れている。ここで、樹脂ワニスをキャスティングする溶媒に不溶性のシートとしては、離型剤で表面処理したものを用いると剥離が容易になるので実際的である。
【００４８】
【実施例】
以下、本発明を実施例によって具体的に説明する。
【００４９】
（変性フェノール生成物溶液の調製）
トルエン１００質量部に高分子ＰＰＥとして数平均分子量Ｍｎ＝２００００の日本Ｇ．Ｅ．プラスチック（株）製、品番「６４０−１１１」を１００質量部、過酸化ベンゾイルを５質量部、ビスフェノールＡを６質量部添加し、９０℃にて６０分間攪拌し、再分配反応させることによって、ＰＰＥで変性された変性フェノール生成物からなるＰＰＥ溶液を得た。この溶液をゲル浸透クロマトグラフ（カラム構成：東ソー（株）製「ＳｕｐｅｒＨＭ−Ｍ」（１本）＋「ＳｕｐｅｒＨＭ−Ｈ」（１本））にて分子量分布を測定したところ、数平均分子量は２３００であった。
【００５０】
（含浸用樹脂ワニスの調製）
上記の変性フェノール生成物以外に、樹脂ワニスを調製する際に用いた原材料は次の通りである。
【００５１】
エポキシ樹脂として、多官能エポキシ樹脂である日本化薬（株）製「ＥＰＰＮ５０１Ｈ」（エポキシ当量１７０）、ビスフェノールＡ型エポキシ樹脂である大日本インキ化学工業（株）製「エピクロン８５０Ｓ」（エポキシ当量１８０）を用いた。
【００５２】
ベンゾオキサジン化合物として、下記式［化２］で表される二官能ベンゾオキサジンである四国化成工業（株）製「Ｂ−ａ型ベンゾオキサジン」を用いた。
【００５３】
【化２】
2004027000.tif 000003
【００５４】
未変性のＰＰＯ樹脂として、日本Ｇ．Ｅ．プラスチック（株）製「６４０−１１１」を用いた。
【００５５】
硬化剤としてジアミノジフェニルメタンを、硬化促進剤として２−エチル−４−メチルイミダゾールを、溶媒としてトルエンを用いた。
【００５６】
シリコーン樹脂として、東レ・ダウコーニング・シリコーン（株）製「ＨＵ−１１９」及びＧＥ東芝シリコーン（株）製「ＸＣ９９−Ｂ５６６４」を用いた。
【００５７】
亜鉛化合物として、酸化亜鉛（試薬、平均粒径０．５μｍ）、炭酸亜鉛（堺化学製、平均粒径０．０４μｍ）、ホウ酸亜鉛（堺化学製、平均粒径０．０４μｍ）を用いた。
【００５８】
リン化合物として、フェノキシトリルオキシホスファゼンであるケミプロ化成（株）製「ＫＤ−３０２Ｓ」を用いた。
【００５９】
（実施例１及び７〜９）
表１に示した成分をセパラブルフラスコに入れ、これを室温で３０分間攪拌して空冷を行うことによって、２５℃の樹脂液を得た。これを実施例１及び７〜９の樹脂ワニスとした。
【００６０】
（実施例２〜６）
表１に示した成分をセパラブルフラスコに入れ、これを室温で３０分間攪拌して空冷を行うことによって、２５℃の樹脂液を得た。さらにこの樹脂液に亜鉛化合物を加え、これをディスパーで１０００〜１５００ｒｐｍにて５分間攪拌した。その後、バスケットミルで１時間攪拌することによって、実施例２〜６の樹脂ワニスを得た。
【００６１】
（比較例１及び２）
表１に示した成分をセパラブルフラスコに入れ、これを室温で３０分間攪拌して空冷を行うことによって、２５℃の樹脂液を得た。これを比較例１及び２の樹脂ワニスとした。
【００６２】
（評価方法）
上記のようにして得た樹脂ワニスをガラスクロス（単重１０７ｇ／ｍ２、厚み０．１ｍｍ）に含浸してプリプレグ（樹脂量４５質量％）を製造し、このプリプレグを８枚重ねた後、温度２００℃、圧力２．９９ＭＰａ、時間９０分間の硬化条件で加熱加圧して積層成形することによって、性能評価用の積層板を製造した。そしてこの積層板について以下のような物性評価を行った。
【００６３】
・難燃性
Ｕｎｄｅｒｗｒｉｔｅｒｓ　Ｌａｂｏｒａｔｏｒｉｅｓ　の“Ｔｅｓｔ　ｆｏｒ　Ｆｌａｍｍａｂｉｌｉｔｙ　ｏｆ　Ｐｌａｓｔｉｃ　Ｍａｔｅｒｉａｌｓ　−　ＵＬ　９４”に従って、上記の積層板から長さ１２５ｍｍ、幅１３ｍｍのテストピースを切り出し、このテストピースに対して燃焼挙動のテストを実施した。
【００６４】
・誘電率、誘電正接
ＪＩＳ　Ｃ６４０１に従って評価を行った。
【００６５】
・ガラス転移温度（Ｔｇ）
セイコーインスツルメント社製の粘弾性スペクトロメータ「ＤＭＳ１００」を用いてガラス転移温度を測定した。このとき曲げモジュールで測定周波数１０Ｈｚにて測定を行い、室温から２８０℃までの昇温速度５℃／ｍｉｎの条件で昇温した際の、ｔａｎδが極大を示す温度をガラス転移温度とした。
【００６６】
以上の物性評価の結果を表１に示す。
【００６７】
【表１】
2004027000.tif 000004
【００６８】
表１をみると以下のことが確認される。
【００６９】
（実施例１）
変性フェノール組成物、エポキシ樹脂、硬化剤及びベンゾオキサジン化合物をすべて含有するものであり、ベンゾオキサジン化合物を含有していない比較例１に比べて難燃性が向上しており、さらにＴｇも高くなっている。
【００７０】
（実施例２〜５）
実施例１の成分に加えてさらにシリコーン樹脂及び亜鉛化合物を添加したものであり、シリコーン樹脂及び亜鉛化合物を添加していない実施例１よりもさらに難燃性が向上している。
【００７１】
（実施例６）
実施例２においてシリコーン樹脂の種類を変更したものであり、これも実施例２〜５と同様の効果を示している。
【００７２】
（実施例７及び８）
実施例１及び６の成分に加えてさらにシクロホスファゼン化合物を添加したものであり、シクロホスファゼン化合物を添加していない実施例１よりもさらに難燃性が向上している。
【００７３】
（比較例１）
ベンゾオキサジン化合物を含有していないため完全燃焼した。
【００７４】
（比較例２）
変性フェノール生成物を用いる代わりに未変性ＰＰＯを用いたものであり、この樹脂ワニスは含浸性が悪く、評価できるような積層板を製造することはできなかった。
【００７５】
【発明の効果】
上記のように本発明の請求項１に係るエポキシ樹脂組成物は、数平均分子量１００００〜３００００の高分子ポリフェニレンエーテルとフェノール性化合物とをラジカル開始剤の存在下で再分配反応させて得られる変性フェノール生成物と、エポキシ樹脂と、硬化剤と、ベンゾオキサジン環を含有する化合物とを含有しているので、ベンゾオキサジン環を含有する化合物によってハロゲン化合物を使用することなく要求される難燃化を達成することができるものであり、また変性フェノール生成物、エポキシ樹脂及び硬化剤によって、金属箔に対する接着強度や耐熱性を高めることができると共に、高周波特性の指標である誘電率や誘電正接を低下させて電気特性を向上させることができるものである。
【００７６】
また請求項２の発明は、変性フェノール生成物の数平均分子量が１０００〜３０００であるので、エポキシ樹脂組成物の溶融粘度が増大することがなくなってプリプレグを製造する際に基材に含浸させにくくなることがなく、またエポキシ樹脂組成物の硬化物の機械的強度や耐熱性が低下しないようにすることができるものである。
【００７７】
また請求項３の発明は、エポキシ樹脂と相溶するシリコーン樹脂及び亜鉛を含有する化合物を含有しているので、難燃性をさらに向上させることができるものである。
【００７８】
また請求項４の発明は、亜鉛を含有する化合物として、酸化亜鉛、炭酸亜鉛、ホウ酸亜鉛のうちの少なくとも１種以上のものを用いているので、難燃性向上の効果を一層高く得ることができるものである。
【００７９】
また請求項５の発明は、リン化合物を含有しているので、難燃性をさらに向上させることができるものである。
【００８０】
また請求項６に係るプリプレグは、請求項１乃至５のいずれかに記載のエポキシ樹脂組成物を基材に含浸し、加熱乾燥して半硬化させているので、ハロゲン化合物を使用することなく要求される難燃化を達成することができるものであり、また金属箔に対する接着強度や耐熱性を高めることができると共に、高周波特性の指標である誘電率や誘電正接を低下させて電気特性を向上させることができるものである。
【００８１】
また請求項７に係る積層板は、請求項６に記載のプリプレグを所定枚数加熱加圧して積層成形しているので、ハロゲン化合物を使用することなく要求される難燃化を達成することができるものであり、また金属箔に対する接着強度や耐熱性を高めることができると共に、高周波特性の指標である誘電率や誘電正接を低下させて電気特性を向上させることができるものである。